(57)【特許請求の範囲】
【請求項１】
繊維製の手袋本体、
この手袋本体の外面のうち少なくとも掌領域に被着され、複数の気泡を有する第一コーティング層、及び
上記第一コーティング層の外面のうち少なくとも一部に積層され、複数の粒子とそのバインダーとを含む第二コーティング層を備え、
上記第二コーティング層が、散在する粒子凝集領域と、粒子凝集領域以外の領域とを有する手袋。
【請求項２】
上記気泡が連続気泡を含む請求項１に記載の手袋。
【請求項３】
上記第二コーティング層の粒子凝集領域以外の領域が透湿性を有する請求項１又は請求項２に記載の手袋。
【請求項４】
上記第二コーティング層の面積に対する上記粒子凝集領域の合計面積の割合が２０％以上９０％以下である請求項１、請求項２又は請求項３に記載の手袋。
【請求項５】
上記粒子の平均粒子径が５０μｍ以上９００μｍ以下である請求項１から請求項４のいずれか１項に記載の手袋。
【請求項６】
固形分換算で上記第二コーティング層のバインダー１００質量部に対する上記粒子の含有量が５０質量部以上５００質量部以下である請求項１から請求項５のいずれか１項に記載の手袋。
【請求項７】
上記第二コーティング層が積層されている領域の透湿度が１０００ｇ／ｍ２・２４ｈｒ以上である請求項１から請求項６のいずれか１項に記載の手袋。
【請求項８】
上記粒子が、ゴム製又は樹脂製である請求項１から請求項７のいずれか１項に記載の手袋。
【請求項９】
繊維製の手袋本体の外面のうち少なくとも掌領域に、発泡させた第一コーティング層形成材料を用いて第一コーティング層を形成する第一コーティング層形成工程と、
上記第一コーティング層の外面のうち少なくとも一部に、複数の粒子を含有する第二コーティング層形成材料を積層させて第二コーティング層を形成する第二コーティング層形成工程とを有し、
上記第二コーティング層形成工程において、第一コーティング層が形成された手袋本体を第二コーティング層形成材料に浸漬させて引き上げた後、この第二コーティング層形成材料を流動させることにより上記複数の粒子を凝集させ、粒子凝集領域を形成する手袋の製造方法。
【請求項１０】
上記第二コーティング層形成工程において、第一コーティング層が形成された手袋本体を第二コーティング層形成材料に浸漬させて引き上げた後、指先方向を下に向けた状態で手袋本体を保持することにより上記複数の粒子を凝集させ、粒子凝集領域を形成する請求項９に記載の手袋の製造方法。
【請求項１１】
上記第二コーティング層形成材料の粘度が１００ｍＰａ・ｓ以上９００ｍＰａ・ｓ以下である請求項９又は請求項１０に記載の手袋の製造方法。
【発明の詳細な説明】
【技術分野】
【０００１】
本発明は、手袋及びその製造方法に関する。
【背景技術】
【０００２】
滑止加工が施された手袋としては、繊維製手袋にＮＢＲラテックスやポリ塩化ビニルペースト等を用いてコーティング層を積層し、このコーティング層に滑止粒子を含有させた手袋が知られている。また、滑止加工が施された手袋の中には作業中に生じる汗等の水分を手袋の外部に効果的に逃がすために透湿性を有する手袋がある。
【０００３】
このような手袋として、粒子を含有する発泡樹脂を繊維製手袋の外面に被着させ、この発泡樹脂を空気で吹き飛ばして樹脂被膜を薄くしつつ、粒子を手袋表面に残すことにより手袋表面に凹凸形状を形成した手袋が開発されている（特開平２−２４２９６８号公報参照）。この手袋によれば、手袋表面に有する凹凸形状によって滑止効果を発揮しつつ、発泡樹脂を用いていることにより透湿性も得ることができる。
【０００４】
しかし、上記従来の手袋は、樹脂被膜を薄くしているため粒子の固着力が弱く、また、滑止粒子がそれぞれ単独で屹立しているため各粒子が脱落しやすく十分な滑止効果が得られないという不都合がある。
【先行技術文献】
【特許文献】
【０００５】
【特許文献１】特開平２−２４２９６８号公報
【発明の概要】
【発明が解決しようとする課題】
【０００６】
本発明は、これらの不都合に鑑みてなされたものであり、優れた滑止効果、透湿性及び耐摩耗性を有する手袋及びその製造方法を提供することにある。
【課題を解決するための手段】
【０００７】
上記課題を解決するためになされた発明は、
繊維製の手袋本体、
この手袋本体の外面のうち少なくとも掌領域に被着され、複数の気泡を有する第一コーティング層、及び
上記第一コーティング層の外面のうち少なくとも一部に積層され、複数の粒子とそのバインダーとから構成される第二コーティング層を備え、
上記第二コーティング層が散在する粒子凝集領域を有する手袋である。
【０００８】
当該手袋は、上述のように繊維製の手袋本体の少なくとも掌領域の最外面に、複数の粒子とそのバインダーとから構成される粒子凝集領域を有する第二コーティング層が形成され、これにより当該手袋表面に不規則な凹凸形状が形成されるため、優れた滑止効果及び耐摩耗性を有する。当該手袋は、この粒子凝集領域が散在するように形成されているため優れた滑止効果を発揮すると同時に、高い柔軟性を有する。また、当該手袋は、第一コーティング層が複数の気泡を有し、第二コーティング層が散在する粒子凝集領域を有するため、透湿性に優れ、作業者の手から生じる汗等の水分を手袋の外部へ効果的に発散することができるため、長時間着用しても優れた着用感を維持することができる。また、当該手袋は、上記気泡の存在によって軽量化及び柔軟性が向上されているため、長時間使用しても手が疲れにくく作業効率を向上することができる。
【０００９】
当該手袋は、上記気泡が連続気泡を含むとよい。これにより第一コーティング層の表面と裏面とが連通し、当該手袋の透湿性を向上することができる。その結果、作業者の手から生じる汗等の水分を手袋の外部へ効果的に発散することができ、当該手袋の着用感を向上することができる。
【００１０】
当該手袋は、上記第二コーティング層の粒子凝集領域以外の領域が透湿性を有するとよい。これにより当該手袋の透湿性をさらに向上することができ、当該手袋の着用感をより向上することができる。
【００１１】
当該手袋は、上記第二コーティング層の面積に対する上記粒子凝集領域の合計面積の割合が２０％以上９０％以下であるとよい。第二コーティング層の面積に対して、散在する粒子凝集領域の合計面積の割合を上記範囲とすることにより、当該手袋に十分な滑止効果を付与することができる。
【００１２】
当該手袋は、上記粒子の平均粒子径が５０μｍ以上９００μｍ以下であるとよい。粒子の平均粒子径を上記範囲とすることにより、粒子凝集領域を形成する際に粒子同士が凝集しやすくなり、十分な面積と固着性とを有する粒子凝集領域を形成することができる。その結果、当該手袋に十分な滑止効果を付与することができる。
【００１３】
当該手袋は、上記第二コーティング層のバインダー１００質量部に対する上記粒子の含有量が固形分換算で５０質量部以上５００質量部以下であるとよい。第二コーティング層のバインダー１００質量部に対する粒子の含有量を上記範囲とすることにより、粒子凝集領域を形成する際に、第二コーティング層が粒子で埋め尽くされることなく粒子凝集領域と粒子凝集領域以外の領域とを適度に散在させることができる。その結果、当該手袋の柔軟性を向上することができる。
【００１４】
当該手袋は、上記第二コーティング層が積層されている領域の透湿度が１０００ｇ／ｍ２・２４ｈｒ以上であるとよい。第二コーティング層が積層されている領域の透湿度を上記下限以上とすることにより、当該手袋の着用感を向上することができる。
【００１５】
当該手袋は、上記粒子がゴム製又は樹脂製であるとよい。これにより粒子凝集領域が適度な弾力性を有し、当該手袋の滑止効果を向上するとともに、被把持物の傷付きを防止することができる。
【００１６】
また、上記課題を解決するためになされた発明は、
繊維製の手袋本体の外面のうち少なくとも掌領域に、発泡させた第一コーティング層形成材料を用いて第一コーティング層を形成する第一コーティング層形成工程と、
上記第一コーティング層の外面のうち少なくとも一部に、複数の粒子を含有する第二コーティング層形成材料を積層させて第二コーティング層を形成する第二コーティング層形成工程とを有し、
上記第二コーティング層形成工程において、第一コーティング層が形成された手袋本体を第二コーティング層形成材料に浸漬させて引き上げた後、この第二コーティング層形成材料を流動させることにより上記複数の粒子を凝集させ、粒子凝集領域を形成する手袋の製造方法である。
【００１７】
当該手袋の製造方法によれば、繊維性の手袋本体の少なくとも掌領域の外面に気泡を有する第一コーティング層を有し、この第一コーティング層の外面に、散在する粒子凝集領域を有する第二コーティング層がさらに積層された当該手袋を製造することができる。そして、この製造方法によって得られる当該手袋は、既述のように優れた滑止効果、透湿性及び耐摩耗性を有する。
【００１８】
上記第二コーティング層形成工程において、第一コーティング層が形成された手袋本体は第二コーティング層形成材料から引き上げた後、指先方向を下に向けた状態で手袋本体を保持することにより上記複数の粒子を凝集させ、粒子凝集領域を形成するとよい。第一コーティング層が形成された手袋本体に第二コーティング層形成材料を被着させた後、指先方向を下に向けた状態で手袋本体を保持することにより、複数の粒子が手袋表面の下方に向かって流動しながら粒子凝集領域を形成するため第二コーティング層全体に均一に散在する粒子凝集領域を形成することができる。その結果、当該手袋の製造方法によって得られる手袋の滑止効果を向上することができる。
【００１９】
上記第二コーティング層形成材料の粘度は１００ｍＰａ・ｓ以上９００ｍＰａ・ｓ以下であるとよい。第二コーティング層形成材料の粘度が上記範囲であることにより、適度な面積を有する粒子凝集領域を形成することができる。その結果、当該手袋の製造方法によって得られる手袋の滑止効果及び透湿性をバランスさせることができる。
【００２０】
なお、当該手袋及びその製造方法において「掌領域」とは、手首から先の部分であり、物を握るときに内側となる部分を意味する。
【発明の効果】
【００２１】
以上説明したように、本発明は、優れた滑止効果、透湿性及び耐摩耗性を有する手袋及びその製造方法を提供することができる。
【図面の簡単な説明】
【００２２】
【図１】（イ）は、本発明の第一実施形態に係る手袋を掌側から見た説明図であり、（ロ）は、（イ）の円形部分Ａの拡大図である。
【図２】本発明の第一実施形態に係る手袋を甲側から見た説明図である。
【図３】図１の手袋の模式的部分断面図である。
【発明を実施するための形態】
【００２３】
以下、適宜図面を参照しつつ本発明の実施の形態を詳説する。
【００２４】
当該手袋１は、図１の（イ）に示すように繊維性の手袋本体２と、この手袋本体２の外面のうち少なくとも掌領域に被着された第一コーティング層３と、この第一コーティング層３の外面のうち少なくとも一部にさらに積層された第二コーティング層４とを備えている。また、図１の（ロ）に示すように、上記第二コーティング層４は散在する粒子凝集領域５を有している。なお、図１の（イ）の斜線は、手袋の表面に実際に現れる線ではなく（ロ）の拡大図に示すように、上記粒子凝集領域５が第二コーティング層４の全面に散在することを視覚的に分かりやすくするために付した線である。
【００２５】
＜手袋本体＞
手袋本体２は、繊維を撚った糸や撚り合わせた糸等の編み加工に使用できる糸を手袋状に編成したもので、通気性を有している。糸を構成する繊維としては種々の繊維を採用することができ、例えば綿、麻、ナイロン繊維、ポリエステル繊維、レーヨン繊維、アクリル繊維、ポリウレタン繊維、ポリパラフェニレンテレフタルアミド繊維（商品名：「ケブラー（登録商標）」、デュポン社製等）、ポリメタフェニレンイソフタルアミド繊維などのアラミド繊維、超高強力ポリエチレン繊維（商品名：「ダイニーマ（登録商標）」、東洋紡績株式会社製等）、ステンレスワイヤーやグラスファイバーをナイロン等でカバーリングした金属複合繊維又はガラス複合繊維等が挙げられる。これらは単独で用いてもよいし、２種以上を混合して用いてもよい。これらの中でも、柔軟性、汎用性に優れる点で、綿、ポリエステル繊維が好ましく、綿がより好ましい。綿を撚り合わせた綿糸は適度な嵩高さを有し、後述する第一コーティング層形成材料の含浸を抑えることができる。
【００２６】
上記繊維の種類は当該手袋１の用途によって適宜変更することができ、例えば耐熱用途にはアラミド糸や綿糸が好ましく、切創防止用途にはアラミド糸や超高強力ポリエチレン糸、金属複合糸、ガラス複合糸が好ましく、発塵防止目的にはナイロン繊維やポリエステル繊維のフィラメント糸が好ましい。
【００２７】
また、当該手袋１の触感を向上させるために上記繊維から構成される糸に捲縮加工を施してもよい。捲縮加工を施した糸としては、例えばウーリーナイロン糸、ウーリーポリエステル糸が挙げられ、中でも強度に優れるウーリーナイロン糸が好ましい。
【００２８】
上記手袋本体２は、上記繊維から構成される糸を編成して形成されているが、上記繊維を用いた編み布、織布又は不織布を手袋の形に切り抜き、縫製して形成してもよい。なかでも、シームレス編機で編成された手袋本体２が、縫い目がなく柔軟性に優れる点で好ましい。
【００２９】
上記手袋本体２として編成された手袋を用いる場合、編みゲージ数は適度な強度と柔軟性を有する手袋本体２が得られれば特に限定されず、例えば綿番手２０番の綿糸を１〜６本用いてシームレス編機で手袋本体２を編成する場合の編みゲージ数は１０以上１８以下が好ましい。
【００３０】
上記手袋本体２の平均厚みとしては０．１ｍｍ以上１.７ｍｍ以下が好ましく、０．３ｍｍ以上１．５ｍｍ以下がより好ましい。手袋本体２の平均厚みが上記上限値を超える場合、当該手袋１の厚みが大きくなり柔軟性が低下するおそれがある。逆に、手袋本体２の平均厚みが上記下限値未満の場合は、手袋本体２の強度及び耐久性が低下するおそれがある。なお、上記平均厚みは、「Ｔｈｉｃｋｎｅｓｓ  Ｇａｇｅ  ＳＥＲＩＥＳ  ５４７−３０１（Ｍｉｔｕｔｏｙｏ  Ｃｏｒｐｏｒａｔｉｏｎ製）」を用いて、手袋本体２を構成する生地の任意の５箇所を測定して得た値の平均値である。
【００３１】
上記手袋本体２の袖部は、周方向に伸縮性を有しており、これにより径方向に拡縮可能に設けられている。また、手袋本体２の袖部よりも指先側の部分も、周方向に伸縮性を有し径方向に拡縮可能に設けられている。ここで、袖部は、他の部分（袖部から指先側の部分）よりも伸縮性が大きくなるよう構成されており、収縮状態における径が想定される着用者の手首よりも小さくなるように設けられていることが好ましい。これにより着用した際に、手袋本体２の袖部と着用者の手首との間に隙間が生じず、より高いフィット感を得ることができるとともに当該手袋１の不用意な脱落を防止することができる。また、手袋本体２の掌部の収縮状態における径は、想定される着用者の掌よりも僅かに小さくなるよう設けられていることが好ましく、ほぼ同等になるように設けられていることがより好ましい。これにより着用時には当該手袋１が着用者の掌にフィットし優れた着用感を与えることができる。
【００３２】
上記手袋本体２は、例えば柔軟剤、撥水撥油剤、抗菌剤等を用いて各種処理が行われていてもよく、また、紫外線吸収剤等を塗布又は含浸させて紫外線防止機能が付与されていてもよい。
【００３３】
＜第一コーティング層＞
第一コーティング層３は、上記手袋本体２の外面のうち少なくとも掌領域に形成されている。具体的には、図１の（イ）及び図２に示すように、手袋本体２の掌領域全面、及び甲領域（掌領域の裏面側であって、物を把持した際に外側となる面の手首から指先までの領域）の外周に第一コーティング層３が形成されている。また、手袋本体２の甲領域の中央部分には、第一コーティング層３が形成されない領域があり、所謂背抜き状となるように形成されている。
【００３４】
上記第一コーティング層３は、図３に示すように、手袋本体２の表層に一部が含浸されている。これにより第一コーティング層３が手袋本体２に強固に固着され、第一コーティング層３の剥離を抑制することができる。なお、図３では手袋本体２を簡略化して図示しているが、第一コーティング層３の含浸部分には手袋本体２の繊維が存在しており、手袋本体２の繊維の隙間に第一コーティング層３の材料が入り込んだ状態となっている。
【００３５】
上記第一コーティング層３は、全体に複数の気泡９を含有し透湿性を有している。この複数の気泡９のうち一部は、第一コーティング層３内に埋没し、つまり閉空間部に気体（空気等）を有しており、他部は、第一コーティング層３の表面に凹状の気泡痕として存在する。気泡９は微細な略球状で、後述する当該手袋１の製造工程において第一コーティング層３を形成する際に、予め第一コーティング層形成材料を発泡させて微細な泡を含ませておくことにより形成することができる。
【００３６】
上記気泡９の平均直径は１μｍ以上１００μｍ以下が好ましく、５μｍ以上８０μｍ以下がより好ましい。上記気泡９の平均直径が上記上限値を超える場合、第一コーティング層３の強度が低下するおそれがある。逆に、上記気泡９の平均直径が上記下限値未満の場合、各気泡９が小さすぎて十分な透湿性及び柔軟性が得られないおそれがある。なお、上記「平均直径」とは、任意の１０個の気泡９の長径と短径を平均した値である。
【００３７】
また、上記気泡９は連続気泡を含むことが好ましい。このように二つ以上の気泡９が連通している構造を有する連続気泡が第一コーティング層３に含まれることによって、第一コーティング層３の表面と裏面とが繋がり、当該手袋１の透湿性を向上させることができる。その結果、着用者の手から生じる汗等の水分を手袋内部から効果的に発散することができ、当該手袋１の着用感を向上させることができる。
【００３８】
上記第一コーティング層３の任意の断面における気泡９の合計面積の割合は１０％以上９０％以下が好ましく、２０％以上８０％以下がより好ましい。上記合計面積の割合が上記上限値を超える場合、第一コーティング層３の強度が低下するおそれがある。逆に、上記面積割合が上記下限値未満の場合、当該手袋１が十分な透湿性及び柔軟性を得られないおそれがある。なお、気泡９の合計面積の割合は、株式会社ＫＥＹＥＮＣＥ製の「Ｄｉｇｉｔａｌ  Ｍｉｃｒｏｓｃｏｐｅ  ＶＨＸ−９００」を用いて、第一コーティング層３の任意の断面１ｃｍ２における気泡９の面積を測定して得た数値である。
【００３９】
上記気泡９の数は第一コーティング層３の断面積１ｃｍ２あたり平均１０個以上１０，０００個以下が好ましい。上記気泡９の数が上記上限値を超える場合、第一コーティング層３の強度が低下するおそれがある。逆に、上記気泡９の数が上記下限値未満の場合、第一コーティング層３が十分な透湿性及び柔軟性を得られないおそれがある。
【００４０】
第一コーティング層３における上記気泡９の体積割合としては１０％以上９０％以下が好ましく、２０％以上８０％以下がより好ましい。上記気泡９の体積割合が上記上限値を超える場合、第一コーティング層３の強度が低下して第一コーティング層３が破損しやすくなるおそれがある。逆に、上記気泡９の体積割合が上記下限値未満の場合、第一コーティング層３が十分な透湿性及び柔軟性を得られないおそれがある。
【００４１】
上記第一コーティング層３の平均厚みとしては、０．２ｍｍ以上２．０ｍｍ以下が好ましく、０．４ｍｍ以上１．５ｍｍ以下がより好ましい。第一コーティング層３の平均厚みが上記上限値を超える場合、当該手袋１の厚みが大きくなり柔軟性が低下するおそれがある。逆に、第一コーティング層３の平均厚みが上記下限値未満の場合、第一コーティング層３の形成が困難となるおそれがある。また、第一コーティング層３は、手袋本体２を構成する糸の凹凸が隠れる程度の厚みで積層されることが好ましく、具体的には、手袋本体２の表面から第一コーティング層３の外面までの距離が０．１ｍｍ以上あることが好ましい。なお、第一コーティング層３の平均厚みには、手袋本体２への含浸部分も含まれる。
【００４２】
上記第一コーティング層３の主成分としては、例えばゴム又は樹脂等が挙げられる。上記ゴムとしては、例えばスチレンブタジエンゴム、ニトリルブタジエンゴム、ウレタンゴム、イソプレンゴム、アクリルゴム、クロロプレンゴム、ブチルゴム、ブタジエンゴム、フッ素ゴム、エピクロヒドリンゴム、エチレン−プロピレンゴム、天然ゴム等が挙げられる。また、上記樹脂としては、例えばポリ塩化ビニル系樹脂、アクリル系樹脂、ポリエチレン系樹脂、ポリプロピレン系樹脂、ポリスチレン系樹脂、シリコーン系樹脂、ポリウレタン系樹脂、ポリビニルアルコール系樹脂、塩化ビニリデン系樹脂、塩素化ポリエチレン系樹脂、ポリカーボネート系樹脂、フェノール系樹脂、エチレン−ビニルアルコール共重合樹脂等が挙げられる。これらは単独で用いてもよいし、２種以上を組み合わせて用いてもよい。また、上記主成分を水等の分散液に分散させたり、トルエン、キシレン、Ｎ，Ｎ−ジメチルホルムアミド、アセトン、イソプロピルアルコール、メチルエチルケトン、Ｎ−メチルピロリドン等の溶媒に溶解させたり、可塑剤等に分散させたりしてペーストゾル状にしたラテックスやエマルジョンを用いてもよい（以下、上記分散液、溶媒を合わせて希釈剤ともいう）。これらのなかでも、第一コーティング層３の主成分としては弾力性、加工性及び経済性に優れる点でゴムが好ましく、天然ゴムラテックスがより好ましい。第一コーティング層３の主成分として天然ゴムラテックスを用いることにより、気泡９の形成が容易となり連続気泡を形成し易くなるため、当該手袋１の透湿性及び柔軟性を向上することができる。なお、上記天然ゴムとは、植物から採取される樹液に由来しポリイソプレンを含む弾性体を意味する。
【００４３】
第一コーティング層３の主成分として加硫が必要なゴム又は樹脂を用いる場合、架橋剤として硫黄を用いることが好ましい。硫黄の配合量は、固形分換算で第一コーティング層３の主成分１００質量部に対して０．１質量部以上３質量部以下が好ましい。硫黄の配合量が上記上限値を超える場合、第一コーティング層３の感触がごわごわとして硬くなるおそれがあり、逆に、硫黄の配合量が上記下限値未満の場合、架橋が不十分となり引張強度等の基本特性が得られにくくなるおそれがある。また過酸化物を使用してパーオキサイド架橋を行うこともできる。
【００４４】
上記第一コーティング層３は、上記主成分以外にその他の添加剤をさらに含有してもよい。その他の添加剤としては、例えば加硫促進剤、老化防止剤（老化防止剤には、酸化防止剤、オゾン劣化防止剤が含まれる）、金属酸化物、顔料、可塑剤、安定剤、増粘剤等が挙げられる。
【００４５】
上記加硫促進剤としては、例えばアルデヒド−アンモニア系、アルデヒド−アミン系、チオウレア系、グアニジン系、チアゾール系、スルフェンアミド系、チラウム系、ジチオカルバミン酸塩系、キサントゲン酸塩系の加硫促進剤等が挙げられる。これらは単独で使用してもよいし、２種以上を組合せて使用してもよい。これらの中でも、ジチオカルバミン酸塩系の加硫促進剤が好ましく、ジエチルジチオカルバミン酸亜鉛がより好ましい。加硫促進剤の配合量は、固形分換算で第一コーティング層３の主成分１００質量部に対して０．１質量部以上５質量部以下が好ましい。上記上限値を超える場合、第一コーティング層３の触感が硬くなるおそれや、初期加硫が進みスコーチ現象を起こすおそれがある。逆に、上記加硫促進剤の配合量が上記下限値未満の場合、加硫の促進効果が不十分となるおそれがある。
【００４６】
上記老化防止剤としては、例えば、２，６−ジ−ｔｅｒｔ−ｐ−ブチル−ｐ−クレゾール、２，６−ジ−ｔｅｒｔ−ブチルフェノール、２，４−ジメチル−６−ｔｅｒｔ−ブチルフェノール、４，４−ジヒドロキシジフェニル、トリス（２−メチル−４−ヒドロキシ−５−ｔｅｒｔ−ブチルフェニル）ブタン、２，２’−メチレンビス（６−ｔｅｒｔ−ブチル−ｐ−クレゾール）等のフェノール系酸化防止剤；ホスファイト系酸化防止剤；チオエーテル系酸化防止剤等が挙げられる。このうちフェノール系酸化防止剤が好ましく、２，２’−メチレンビス（６−ｔｅｒｔ−ブチル−ｐ−クレゾール）、２，２−メチレンービス（４−メチルー６−ｔｅｒｔ−ブチルーフェノール）がより好ましい。酸化防止剤の配合量は、固形分換算で第一コーティング層３の主成分１００質量部に対して０．１質量部以上３質量部以下が好ましい。酸化防止剤の配合量が上記上限値を超える場合、添加量に対する効果が十分に得られず経済性が低下したり物性が低下するおそれがあり、逆に、酸化防止剤の配合量が上記下限値未満の場合、十分な酸化防止効果が得られにくくなるおそれがある。
【００４７】
上記金属酸化物としては、例えば酸化亜鉛、酸化鉛、四酸化三鉛等が挙げられる。これらは単独で用いてもよいし、２種以上を組み合わせて用いてもよい。上記金属酸化物の配合量は、固形分換算で第一コーティング層３の主成分１００質量部に対して０.１質量部以上１０質量部以下が好ましい。金属酸化物の配合量が上記上限値を超える場合、第一コーティング層３の触感がごわごわと硬くなるおそれがある。逆に、上記金属酸化物の配合量が上記下限値未満の場合、架橋が不十分となり引張強度等の基本特性が得られ難くなるおそれがある。なお、第一コーティング層３の強度が十分得られている場合、これらの金属酸化物は使用しなくてもよい。
【００４８】
上記顔料としては、例えば、酸化チタン、カーボンブラック等が挙げられる。上記顔料の配合量は顔料の種類、呈色の度合等により適宜決定することができるが、固形分換算で第一コーティング層３の主成分１００質量部に対し０．０１質量部以上２０質量部以下が好ましい。顔料の配合量が上記上限値を超える場合、添加量に対する発色効果が薄れ経済性が低下したり物性が低下するおそれがある。逆に、顔料の配合量が上記下限値未満の場合、十分な着色効果が得られないおそれがある。
【００４９】
上記可塑剤としては、例えばジメチルフタレート、ジエチルフタレート、ジブチルフタレート、ジイソブチルフタレート、ジオクチルフタレート、ブチルオクチルフタレート、ジ−（２−エチルヘキシル）フタレート、ジイソノニルフタレート、ジイソオクチルフタレート、ジイソデシルフタレート等のフタル酸エステル類；ジメチルアジペート、ジイソブチルアジペート、ジ−（２−エチルヘキシル）アジペート、ジイソノニルアジペート、ジイソオクチルアジペート、ジイソデシルアジペート、オクチルデシルアジペート、ジ−（２−エチルヘキシル）アゼレート、ジイソオクチルアゼレート、ジイソブチルアゼレート、ジブチルセバケート、ジ−（２−エチルヘキシル）セバケート、ジイソオクチルセバケート等の脂肪酸エステル類；トリメリット酸イソデシルエステル、トリメリット酸オクチルエステル、トリメリット酸ｎ−オクチルエステル、トリメリット酸系イソノニルエステル等のトリメリット酸エステル類の他、アルキルスルホン酸フェニルエステル、ジ−（２−エチルヘキシル）フマレート、ジエチレングリコールモノオレート、グリセリルモノリシノレート、トリラウリルホスフェート、トリステアリルホスフェート、トリ−（２−エチルヘキシル）ホスフェート、トリクレジルホスフェート、エポキシ化大豆油又はポリエーテルエステル等が挙げられる。これらは単独で用いてもよいし、２種以上を組み合わせて用いてもよい。上記可塑剤の配合量は、固形分換算で第一コーティング層３の主成分１００質量部に対し５０質量部以上２００質量部以下が好ましい。可塑剤の配合量が上記下限値未満の場合、十分な可塑性が得られないおそれがあり、逆に、可塑剤の配合量が上記上限値を超える場合、ブリード現象を起こすおそれがある。
【００５０】
上記安定剤としては、例えばＢａ−Ｚｎ系安定剤、Ｍｇ−Ｚｎ系安定剤、Ｃａ−Ｚｎ系安定剤等が挙げられる。上記安定剤の配合量は、固形分換算で第一コーティング層３の主成分１００質量部に対し１質量部以上１０質量部以下が好ましい。安定剤の配合量が上記下限値未満の場合、十分な安定性が得られないおそれがある。逆に、安定剤の配合量が上記上限値を超える場合、安定剤がブリード現象を起こすおそれがある。
【００５１】
上記増粘剤としては、例えばシリカ微粉末、炭酸カルシウム微粉末、ヒドロキシプロピルメチルセルロース、アクリルエマルション等が挙げられる。
【００５２】
第一コーティング層３の主成分として湿式加工用ポリウレタン樹脂を用いる場合、成膜助剤を用いることができる。成膜助剤としては、例えばアニオン系やノニオン系のシリコーン等が挙げられる。成膜助剤の配合量は、固形分換算で第一コーティング層３の主成分１００質量部に対し０．１質量部以上１０質量部以下が好ましい。成膜助剤の配合量が上記下限値未満の場合、十分な効果が得られないおそれがある。逆に、成膜助剤の配合量が上記上限値を超える場合、添加量に対する効果が十分に得られず経済性が低下するおそれがある。なお、この場合、気泡９の大きさや形状は機械発泡や化学発泡とは異なるために上記範囲から外れてもよい。
【００５３】
＜第二コーティング層＞
第二コーティング層４は、上記第一コーティング層３の外面のうち少なくとも一部に積層されており、粒子凝集領域５及び粒子凝集領域以外の領域６から構成される。なお、第二コーティング層４が積層された部分には、下層である第一コーティング層３が露出している部分が存在してもよい。具体的には、図１の（イ）及び図２に示すように、第一コーティング層３の外縁から一定幅内側には第二コーティング層４が積層されない部分が残るように第二コーティング層４が積層されている。
【００５４】
＜粒子凝集領域＞
粒子凝集領域５は、凝集した複数の粒子７とそのバインダー８とから構成されており、上記第二コーティング層４の全面にわたって散在している。これにより、上記第二コーティング層４の表面に微細な凹凸形状が形成され、当該手袋１の滑止効果が発揮される。この粒子凝集領域５は、図１の（ロ）に示すように、それぞれ不均一な形状で、１又は複数に分岐している形状を有しているものが含まれている。このように粒子凝集領域５が分岐形状を有することにより当該手袋１の表面の水切れを向上させることができる。また、上記粒子凝集領域５は天面が略平坦に形成されている。このように粒子凝集領域５の天面が略平坦に形成されていることによって、粒子凝集領域５と被把持物とが当接する面積が広くなり、当該手袋１の滑止効果を向上させることができる。
【００５５】
上記粒子凝集領域５の平均面積（粒子凝集領域５を手袋本体２の表面と平行な面に投影した平均面積）は１ｍｍ２以上２５ｍｍ２以下が好ましく、２ｍｍ２以上１６ｍｍ２以下がより好ましい。粒子凝集領域５の平均面積が上記上限値を超える場合、粒子凝集領域５が大き過ぎて指の関節部分に相当する箇所に形成されると当該手袋１の柔軟性及び滑止効果が低下するおそれがある。逆に、粒子凝集領域５の平均面積が上記下限値未満の場合、各粒子凝集領域５が小さ過ぎて滑止効果が十分に得られないおそれがある。なお、上記粒子凝集領域５の面積は、株式会社ＫＥＹＥＮＣＥ製「Ｄｉｇｉｔａｌ  Ｍｉｃｒｏｓｃｏｐｅ  ＶＨＸ−９００」により測定した値である。
【００５６】
上記第二コーティング層４の面積に対する粒子凝集領域５の合計面積の割合は２０％以上９０％以下が好ましく、３０％以上８５％以下がより好ましく、３５％以上７０％以下がさらに好ましく、４０％以上６０％以下が最も好ましい。粒子凝集領域５の合計面積の割合が上記上限値を超える場合、第二コーティング層４における粒子凝集領域５の面積が広すぎて表面の凹凸が減少することで当該手袋１の柔軟性が低下したり、粒子凝集領域以外の領域６が相対的に減少することで十分な透湿性が得られないおそれがある。逆に、粒子凝集領域５の合計面積の割合が上記下限値未満の場合、当該手袋１の滑止効果が十分に得られないおそれがある。なお、粒子凝集領域５の合計面積の割合とは、当該手袋１の掌領域中央部分の３ｃｍ２四方の領域における、第二コーティング層４の面積に対する複数の粒子凝集領域５の面積の合計の割合である。
【００５７】
上記複数の粒子７の材質としては、特に限定されず、例えばゴム、樹脂、無機物質、天然素材等が挙げられる。上記ゴムとしては、例えばスチレンブタジエンゴム、ニトリルブタジエンゴム、ウレタンゴム、イソプレンゴム、アクリルゴム、クロロプレンゴム、ブチルゴム、ブタジエンゴム、フッ素ゴム、エピクロヒドリンゴム、エチレン−プロピレンゴム、天然ゴム等が挙げられる。上記樹脂としては、例えばポリ塩化ビニル系樹脂、アクリル系樹脂、ポリエチレン系樹脂、ポリプロピレン系樹脂、ポリスチレン系樹脂、シリコーン系樹脂、ポリウレタン系樹脂、ポリビニルアルコール系樹脂、塩化ビニリデン系樹脂、塩素化ポリエチレン系樹脂、ポリカーボネート（ＰＣ）系樹脂、フェノール系樹脂、エチレン−ビニルアルコール共重合樹脂等が挙げられる。上記無機物質としては、例えばシリカ、アルミナ、酸化亜鉛、チタン酸カリウム、炭酸カルシウム、珪酸カルシウム等が挙げられる。上記天然素材としては、例えば胡桃、籾殻等が挙げられる。これらは１種を単独で用いてもよいし、２種以上を混合して用いてもよい。これらのなかでも、弾性を有し、耐磨耗性等に優れる点でゴム又は樹脂が好ましく、天然ゴムがより好ましい。
【００５８】
上記粒子７の形状としては、例えば球状、半球状、多面体状、立方体状、針状、棒状、紡錘形状、板状、鱗片状、繊維状等が挙げられる。これらの中でも被把持物を傷付けるおそれが少ない点では球状が好ましく、被把持物に角で接触し、その追従性を利用して滑止効果を発揮する点では多面体状や立方体状が好ましい。
【００５９】
上記粒子７の平均粒子径としては５０μｍ以上９００μｍ以下が好ましく、１００μｍ以上７００μｍ以下がより好ましく、１５０μｍ以上６００μｍ以下がさらに好ましく、２００μｍ以上５００μｍ以下が最も好ましい。粒子７の平均粒子径が上記上限値を超える場合、粒子７自体が重くなり粒子７の凝集を妨げるおそれや、粒子７が第二コーティング層４から脱落しやすくなるおそれがある。逆に、粒子７の平均粒子径が上記下限値未満の場合、粒子凝集領域５を形成する際に粒子７が手袋表面を十分にフローせず、粒子凝集領域５が形成し難くなるおそれや、粒子７自体の作成が困難となるおそれがある。なお、上記平均粒子径とは、粒子７の直径のうち一番長いものを粒子径とした場合の平均値である。
【００６０】
上記粒子７の含有量としては、固形分換算のバインダー１００質量部に対して５０質量部以上５００質量部以下が好ましく、５０質量部以上４００質量部以下がより好ましく、１００質量部以上３００質量部以下がさらに好ましく、１５０質量部以上２５０質量部以下が最も好ましい。粒子７の含有量が上記上限値を超える場合、粒子凝集領域５が広くなりすぎて、当該手袋１の表面の凹凸が減少し、滑止効果及び柔軟性が低下するおそれがある。逆に、粒子７の含有量が上記下限値未満の場合、当該手袋１が十分な滑止効果を得られないおそれがある。当該手袋１が十分な滑止効果を得るには、十分な粒子７が必要となり第二コーティング層４の付着量を増やす必要があるが、第二コーティング層４のバインダー８の量が多くなると当該手袋１の柔軟性及び透湿性が低下するおそれがある。
【００６１】
上記第二コーティング層４は透湿性を有している。これは粒子凝集領域５の粒子７が周囲にボイド（空隙）を有していたり、粒子凝集領域以外の領域６が部分的には非常に薄く積層されていたり、粒子７の表面張力によりバインダー８が粒子凝集領域に引き寄せられたりすることによるものと推測される。この粒子凝集領域以外の領域６は、後述するバインダー８のみからなる領域と一つの粒子７並びにバインダー８からなる領域とから構成されている。このように、第二コーティング層４が透湿性を有することにより、当該手袋１が透湿性を発現することができ、当該手袋１を長時間着用しても、生じる汗等の水分が当該手袋１の外部に発散され優れた着用感を維持することができる。
【００６２】
上記第二コーティング層４が積層されている領域における当該手袋１の透湿度は１０００ｇ／ｍ２・２４ｈｒ以上５０００ｇ／ｍ２・２４ｈｒ以下が好ましく、１２００ｇ／ｍ２・２４ｈｒ以上４０００ｇ／ｍ２・２４ｈｒ以下がより好ましく、１５００ｇ／ｍ２・２４ｈｒ以上３０００ｇ／ｍ２・２４ｈｒ以下がさらに好ましい。第二コーティング層４が積層されている領域の透湿度が上記上限値を超える場合、第二コーティング層４の強度が低下するおそれがある。逆に、上記透湿度が上記下限値未満の場合、十分な透湿性が得られず当該手袋１の着用感が低下するおそれがある。
【００６３】
上記バインダー８としては、例えば第一コーティング層３の主成分として挙げられたゴム又は樹脂等が使用でき、これらは１種を単独で用いてもよく、２種以上を混合して用いてもよい。また、バインダー８の材料時の形態として、水等の希釈剤に上記ゴム又は樹脂等を分散させたラテックスを用いてもよい。これらの中でも、弾力性、加工性及び経済性に優れる点ではゴムが好ましく、天然ゴムがより好ましい。また、透湿性に優れる点では透湿性のポリウレタン系樹脂が好ましい。バインダー８として透湿性のポリウレタン系樹脂を用いることにより、粒子凝集領域以外の領域６の透湿性を向上することができる。さらに、上記バインダー８としては、上記粒子７と同一の種類を用いることが好ましい。バインダー８と粒子７とを同一の種類とすることにより、バインダー８と粒子７との密着性を向上することができる。
【００６４】
上記バインダー８には、上記ゴム又は樹脂以外に、その他の添加剤をさらに含有してもよい。その他の添加剤としては、例えば上記第一コーティング層３で用いる加硫促進剤、加硫剤、酸化防止剤、金属酸化物、顔料、増粘剤、可塑剤、安定剤等が挙げられる。
【００６５】
上記第二コーティング層４の平均厚みは０．０５ｍｍ以上１．１ｍｍ以下が好ましく、０．１ｍｍ以上０．７ｍｍ以下がより好ましい。第二コーティング層４の平均厚みが上記上限値を超える場合、第二コーティング層４の柔軟性が低下するおそれがある。逆に、第二コーティング層４の平均厚みが上記下限値未満の場合、第二コーティング層４の形成が困難となるおそれや、第二コーティング層４の強度が低下するおそれがある。なお、第二コーティング層４の平均厚みとは、掌部分の粒子凝集領域５が形成されている任意の５箇所を株式会社ＫＥＹＥＮＣＥ製「Ｄｉｇｉｔａｌ  Ｍｉｃｒｏｓｃｏｐｅ  ＶＨＸ−９００」により測定して得た値の平均値である。
【００６６】
上記構成からなる当該手袋１は、手袋本体２の外面に第一コーティング層３及び第二コーティング層４が積層され、この第二コーティング層４が複数の粒子７とそのバインダー８とから構成される粒子凝集領域５を有し、これにより表面に不規則な凹凸形状が形成されるため、優れた滑止効果を有する。また、この粒子凝集領域５は表面に散在しているため、当該手袋１は優れた柔軟性を有する。当該手袋１は、第一コーティング層３が透湿性を有するため、長時間着用しても作業者の手から生じる汗等の水分を当該手袋１の外部へ発散することができ、優れた着用感を維持することができる。また、第一コーティング層３に含有される気泡９の存在により、軽量化及び柔軟性が向上されているため、当該手袋１は長時間着用しても手が疲れにくく作業効率を向上することができる。
【００６７】
また、当該手袋１は、上記粒子凝集領域５は天面が略平坦に形成されているため、被把持物と当接する表面積が増えることにより優れた滑止効果を有する。さらに、当該手袋１は、第一コーティング層３の表面にさらに第二コーティング層４が積層されているため、手袋としての弾力性及び耐摩耗性に優れている。
【００６８】
＜手袋１の製造方法＞
【００６９】
次に、上記構成からなる当該手袋１の製造方法について概説するが、本発明の製造方法はこれに限定されるものではない。
【００７０】
当該手袋１の製造方法は、繊維製の手袋本体２の外面のうち少なくとも掌領域に第一コーティング層形成材料を用いて第一コーティング層３を形成する第一コーティング層形成工程と、この工程で形成した第一コーティング層３の外面のうち少なくとも一部に、複数の粒子７とそのバインダー８とを含む第二コーティング層形成材料をさらに積層させて第二コーティング層４を形成する第二コーティング層形成工程とを有する。
【００７１】
（第一コーティング層形成工程）
第一コーティング層形成工程は、予め調製した第一コーティング層形成材料を繊維製の手袋本体２の外面のうち少なくとも掌領域に被着後、固化させて第一コーティング層３を形成する工程である。第一コーティング層形成材料は、主成分となるゴム又は樹脂等に希釈剤及びその他の添加剤を加えて調製することができる。
【００７２】
希釈剤としては、例えば水、可塑剤、有機溶剤等が挙げられる。有機溶剤としては、例えばジメチルホルムアミド、ジメチルアセトアミド、ジメチルスルホキシド、Ｎ−メチルピロリドン、イソプロピルアルコール、キシレン等が挙げられる。これらは単独で用いてもよいし、２種以上を組み合わせて用いてもよい。
【００７３】
上記第一コーティング層形成材料は複数の気泡９を有している。第一コーティング層形成材料を発泡させる方法としては、例えば機械発泡及び化学的発泡等が挙げられる。上記機械発泡は、第一コーティング層形成材料をミキサー等を用いて攪拌し発泡させる方法である。上記化学的発泡は、第一コーティング層形成材料に化学発泡剤を添加して熱膨張等を利用することによって発泡させる方法である。このような化学発泡剤としては、例えばトルエンスルホニルヒドラジド、ＰＰ’オキシビス（ベンゾスルホニルヒドラジド）、アゾジカルボンアミド、アゾビスイソブチロニトリル等の他、熱膨張性マイクロカプセル等が挙げられる。上記化学発泡剤の添加量は、固形分換算で第一コーティング層３の主成分１００質量部当たり５質量部以下が好ましい。化学発泡剤の添加量が上記上限値を超える場合は、添加量に対する発泡効果が薄れ、経済性が低下するおそれがある。化学発泡剤は独立気泡になりやすく気泡が連通しにくいが、気泡の大きさをコントロールしやすいというメリットがある。したがって機械発泡を行うことが好ましく、目的によっては発泡性を向上させるために機械発泡と化学発泡剤による発泡とを併用することが好ましい。
【００７４】
上記気泡９を安定させるために起泡剤又は整泡剤を用いてもよい。起泡剤としては、例えばアルキルコハク酸ソーダ、スルホコハク酸アルキルモノアミドジナトリウム、オレイン酸カリ、ひまし油カリ、ドデシルベンゼンスルホン酸ソーダ等が挙げられる。整泡剤としては、例えばシリコーン系化合物、ステアリン酸アンモニウム、ペプチド、アルキルジプロピオン酸ソーダ等が挙げられる。なお、上記起泡剤と整泡剤との間には明確な区別はなく、起泡剤として記載している化合物を整泡剤として用いてもよいし、整泡剤として記載している化合物を起泡剤として用いてもよい。起泡剤又は整泡剤の添加量は、固形分換算で第一コーティング層３の主成分１００質量部当たり０．１質量部以上１５質量部以下が好ましい。起泡剤又は整泡剤の添加量が上記上限値を超える場合は、添加量に対する気泡安定効果が薄れ、経済性が低下するおそれがある。逆に、起泡剤又は整泡剤の添加量が上記下限値未満の場合は、十分な効果が得られないおそれがある。
【００７５】
上記第一コーティング層形成材料は、加工性の面から主成分の分散体（ラテックスやエマルジョン）や主成分の溶液、または主成分のペーストゾルとして用意されることが好ましい。上記第一コーティング層形成材料に含まれる気体（主に空気）の体積割合は１０容量％以上１００容量％以下が好ましく、２０容量％以上５０容量％以下がより好ましい。第一コーティング層形成材料に含まれる気体の体積割合が上記上限値を超える場合、指の股部分に発泡させた第一コーティング層形成材料が溜まりやすく加工性が低下するおそれや、得られる第一コーティング層３の耐摩耗性及び強度が低下するおそれがある。逆に、第一コーティング層形成材料に含まれる気体の体積割合が上記下限値未満の場合は、発泡させた第一コーティング層形成材料が手袋本体２に含浸し易くなることにより加工性が低下するおそれや、得られる第一コーティング層３が十分な透湿性及び柔軟性を有さないおそれがある。第一コーティング層形成材料に含まれる気体の体積は、次式によって求めることができる。なお、下記式中、（Ａ）は発泡前の第一コーティング層形成材料５０ｇの体積、（Ｂ）は発泡後の第一コーティング層形成材料５０ｇの体積をそれぞれ表す。
［（（Ｂ）−（Ａ））／（Ｂ）］×１００（％）
【００７６】
第一コーティング層形成材料の固形分濃度（ＴＳＣ）は、例えば希釈剤として水を使用する場合３０質量％以上６５質量％以下が好ましく、３５質量％以上６０質量％以下がより好ましい。第一コーティング層形成材料の固形分濃度が上記上限値を超える場合、第一コーティング層３の形成が困難となるおそれや第一コーティング層３の厚みが大きくなり当該手袋１の柔軟性が低下するおそれがある。逆に、第一コーティング層形成材料の固形分濃度が、上記下限値未満の場合、形成される第一コーティング層３の被膜が薄くなり強度が低下したり、手袋内面まで浸透しやすくなり手袋の触感が悪化するおそれがある。
【００７７】
第一コーティング層形成材料の粘度は、例えば機械発泡を用いる場合、機械発泡後の粘度で１０００ｍＰａ・ｓ以上６０００ｍＰａ・ｓ以下が好ましく、２０００ｍＰａ・ｓ以上５０００ｍＰａ・ｓ以下がより好ましく、２０００ｍＰａ・ｓ以上４０００ｍＰａ・ｓ以下がさらに好ましい。また、希釈剤に可塑剤を使用するペーストゾルの場合、第一コーティング層形成材料の発泡後の粘度は２０００ｍＰａ・ｓ以上８０００ｍＰａ・ｓ以下が好ましく、３０００ｍＰａ・ｓ以上６０００ｍＰａ・ｓ以下がより好ましい。また、希釈剤に有機溶剤を使用するポリウレタンを湿式加工で成形する場合、第一コーティング層形成材料の粘度は５０ｍＰａ・ｓ以上１０００ｍＰａ・ｓ以下が好ましく、１００ｍＰａ・ｓ以上５００ｍＰａ・ｓ以下がより好ましい。なお、希釈剤として有機溶剤を用いたポリウレタンを湿式加工する場合、湿式加工にて気泡９が形成（セル形成）されるため、化学発泡剤の添加や機械発泡処理は不要である。第一コーティング層形成材料の粘度が上記上限値を超える場合、第一コーティング層３が厚くなりすぎて手袋の形成が困難となるおそれがある。逆に、第一コーティング層形成材料の固形分濃度が上記下限値未満の場合、形成される第一コーティング層３の被膜が薄くなることにより強度が低下したり、手袋内面まで浸透することにより手袋の触感が悪化したりするおそれがある。また、化学発泡の場合は、選択する成形方法にてコーティング成形材料が手袋２の内部まで浸透しない粘度であればよい。なお、上記粘度はＢＭ型粘度計（トキメック株式会社（現東京計器株式会社）製）にて測定したＶ６値である。
【００７８】
第一コーティング層形成材料の粘度を調節して塗膜の厚みを調節するためにｐＨ調整剤を用いることができる。ｐＨ調整剤としては、例えば水酸化カリウム、アンモニア等のアルカリや、例えばアミノ酸、酢酸等の弱酸が挙げられる。これらは単独で用いてもよいし２種以上を組み合わせて用いてもよい。
【００７９】
第一コーティング層形成材料を手袋本体２の表面に被着させる方法は特に限定されず、例えば浸漬法やシャワー等によって被着させる方法等が挙げられる。なかでも、均一な被膜を形成しやすい点で浸漬法が好ましい。また、第一コーティング層形成材料を手袋本体２へ被着する前に手袋本体２に撥水加工を施してもよい。
【００８０】
第一コーティング層形成材料の固化方法としては、例えば酸凝固、熱凝固、塩凝固、自然乾燥等が挙げられる。これらのなかでも、第一コーティング層形成材料がラテックスやエマルジョンの場合に瞬時にゲル化させることができ、気泡９を第一コーティング層３内に保持させやすい点で酸凝固が好ましい。酸凝固とは、第一コーティング層形成材料を被着した手袋本体２を、酢酸水溶液やギ酸水溶液等の凝固剤水溶液に浸漬させて固化させる方法である。凝固剤水溶液は凝固剤の種類にもよるが、例えば酢酸水溶液の場合は１０％程度でよい。
【００８１】
（第二コーティング層形成工程）
第二コーティング層形成工程は、予め調製した第二コーティング層形成材料を上記第一コーティング層形成工程で形成した第一コーティング層３の外面のうち少なくとも一部に積層させて第二コーティング層４を形成する工程である。第二コーティング層形成材料はバインダー８及び粒子７を含有し、さらに希釈剤及びその他の添加剤を適宜加えて調製することができる。
【００８２】
上記第二コーティング層形成材料の固形分濃度は、第二コーティング層形成材料の成分や当該手袋１の使用目的に応じて適宜選択されるが、上記材料にラテックスやエマルジョンを使用する場合、２０質量％以上６０質量％以下であることが好ましく、２５質量％以上４５質量％以下であることがより好ましい。第二コーティング層形成材料の固形分濃度が上記上限値を超える場合、第二コーティング層４の柔軟性が低下するおそれがある。逆に、第二コーティング層形成材料の固形分濃度が上記下限値未満の場合、柔軟性は得られるものの第二コーティング層４の皮膜が薄くなり、粒子凝集領域５の形成が困難となったり、当該手袋１の滑止効果又は耐磨耗性が低下したりするおそれがある。
【００８３】
第二コーティング層形成材料の粘度は、第二コーティング層形成材料の成分によって適宜選択されるが、１００ｍＰａ・ｓ以上９００ｍＰａ・ｓ以下が好ましく、１００ｍＰａ・ｓ以上８００ｍＰａ・ｓ以下がより好ましく、１００ｍＰａ・ｓ以上７００ｍＰａ・ｓ以下がさらに好ましく、１５０ｍＰａ・ｓ以上５００ｍＰａ・ｓ以下が最も好ましい。第二コーティング層形成材料の粘度が上記上限値を超える場合、第二コーティング層４の柔軟性が低下するおそれや、粒子７が手袋表面を移動し難くなり粒子凝集領域５の形成が困難となるおそれがある。逆に、第二コーティング層形成材料の粘度が上記下限値未満の場合、粒子７がバインダー８と共に手袋から流れ落ちてしまい粒子凝集領域５が形成され難くなり、当該手袋１の滑止効果が低下するおそれがある。なお、上記粘度はＢＭ型粘度計（トキメック株式会社（現東京計器株式会社）製）にて測定したＶ６値である。
【００８４】
さらに、上記第二コーティング層形成材料の粘度を上記数値範囲に調製するために増粘剤を用いることができる。増粘剤としては、例えば、ヒドロキシプロピルメチルセルロース、アクリルエマルション、シリカ微粉末、炭酸カルシウム粉末等が挙げられる。
【００８５】
また、粒子７を凝集させる際にバインダー８の固化速度を遅らせつつ、粒子７の移動を促進させるために界面活性剤を用いてもよい。界面活性剤としては、例えばアニオン系界面活性剤、カチオン系界面活性剤、ノニオン系界面活性剤等が挙げられ、これらの中でもノニオン系界面活性剤が好ましく、ポリオキシエチレンアルキルフェニルエーテルがより好ましい。界面活性剤の配合量は、固形分換算で第二コーティング層形成材料のバインダー８の固形分１００質量部に対して５質量部以上２５質量部以下が好ましい。界面活性剤の配合量が上記上限値を超える場合、バインダー８の固化速度が遅すぎて粒子７が滑り落ち、粒子凝集領域５の形成が困難となるおそれがある。逆に、界面活性剤の配合量が上記下限値未満の場合、第二コーティング層形成材料がゲル化しやすく安定性が低下するおそれがある。
【００８６】
第二コーティング層形成材料は、バインダー８及び粒子７以外に上記第一コーティング層形成工程で用いた希釈剤及びその他の添加剤を含有することができる。
【００８７】
上記第二コーティング層形成材料は浸漬法によって第一コーティング層３の外面に積層される。具体的には、第一コーティング層３の外縁から一定幅が残るように、所謂背抜き状となるように、上記第一コーティング層３が形成された手袋本体２を第二コーティング層形成材料の中に浸漬させ、引き上げることで第二コーティング層形成材料を積層する。
【００８８】
その後、この第二コーティング層形成材料を流動させることにより複数の粒子７を凝集させて粒子凝集領域５を形成する。第二コーティング層形成材料を流動させる方法としては、粒子７が移動する方法であれば特に限定されず、例えば第二コーティング層形成材料を積層した手袋本体２を、指先方向を下に向けた状態若しくは指先方向を上に向けた状態で保持する方法、風を吹きつける方法、親指側を下に小指側を上に向けた状態若しくは親指側を上に小指側を下に向けた状態で保持する方法等が挙げられる。これらのなかでも、不要な粒子７及びバインダー８が指先から落下し仕上がりが美しい点で、指先方向を下に向けた状態で保持する方法が好ましい。これにより複数の粒子７はバインダー８と共に手袋表面を下に向かって移動し、移動しながら複数の粒子７が凝集することによって複数の粒子凝集領域５が形成される。その結果、当該手袋１の表面に不規則な凹凸形状が形成され当該手袋１に滑止効果が付与される。
【００８９】
複数の粒子凝集領域５を形成した後、手袋をオーブン等で乾燥させることにより当該手袋１を得ることができる。乾燥条件は第二コーティング層形成材料が固化する条件であれば特に限定されず、例えば１２０℃で１０分〜６０分程度乾燥すればよい。
【００９０】
［その他の実施形態］
尚、本発明は上記態様の他、種々の変更、改良を施した態様で実施することができる。上記第一コーティング層形成工程では、手袋本体２に第一コーティング層形成材料を被着させる前に手袋本体２の表面を凝固剤で処理してもよい。このように凝固剤で手袋本体２の表面処理を行うことにより、第一コーティング層の気泡の形を維持しやすくなるとともに、第一コーティング層形成材料の乾燥時間を短縮することができる。具体的には、予め調製した凝固剤溶液に、手型に被せた手袋本体２を浸漬させ、すぐに引き上げて、この手袋本体２をオーブン乾燥機等で乾燥させればよい。上記凝固剤溶液としては、例えばメタノール１００質量部に硝酸カルシウム３質量部を加えたもの等が挙げられる。
【００９１】
また、粒子７とバインダー８との接着力を高めるために、バインダー８にカップリング剤を添加することができる。カップリング剤としては、例えばシランカップリング剤、チタネート系カップリング剤、アルミネート系カップリング剤等が挙げられる。これらのなかでも汎用性に優れるシランカップリング剤が好ましい。カップリング剤の添加量は固形分換算で第二コーティング層形成材料の主成分１００質量部に対して１質量部以上１０質量部以下が好ましい。カップリング剤の添加量が上記下限値未満の場合、十分な接着性が得られないおそれがあり、逆に、カップリング剤の添加量が上記上限値を超えると添加に対する更なる効果が得られず、かえってバインダー８の強度等の低下を起こすおそれがある。
【００９２】
さらに、上記実施形態において、第一コーティング層３及び第二コーティング層４は背抜き状に形成されているが、手の甲も含め手袋全体に第一コーティング層３及び第二コーティング層４が形成されていてもよい。
【実施例】
【００９３】
以下、実施例及び比較例を挙げて本発明を詳説するが、当該発明は以下の実施例に限定されるものではない。
【００９４】
［実施例１］
（手袋本体の作製）
綿番手２０番の綿糸２本と２０番手のポリエステル紡績糸２本とを引き揃えた糸を使用し、１０ゲージ横編機（型式「Ｎ−ＳＦＧ」、株式会社島精機製）を用いて手袋本体を編製した。
【００９５】
（第一コーティング層形成工程）
編製した手袋本体を手型に被せ、８０℃のオーブンで２０分間加熱した。続いて、下記表１に従い調整した第一コーティング層形成材料をミキサーで機械発泡させ、体積割合で４５容量％の空気を含ませた後、手袋本体の掌領域と指先の甲側が浸かるように、手型ごと手袋本体を第一コーティング層形成材料に浸漬させ、引き上げた。次いで、直ぐに手袋本体を１０質量％酢酸水溶液に浸漬して第一コーティング層形成材料を酸凝固させた。その後、この酢酸水溶液を蒸発させるために１２０℃のオーブンで乾燥させた。
【００９６】
（第一コーティング層形成材料）
上記第一コーティング層形成工程で用いた第一コーティング層形成材料の配合割合を以下に示す。なお、第一コーティング層形成材料の固形分濃度（ＴＳＣ）は５５質量％、粘度は２９４０ｍＰａ・ｓだった。
【００９７】
【表１】
0005951281.tif 000002
【００９８】
（第二コーティング層形成工程）
第一コーティング層を形成した手袋本体を、第一コーティング層の外縁から５ｍｍ以上１０ｍｍ以下程度内側には第二コーティング層が被着しないように下記表２に従い調整した第二コーティング層形成材料に浸漬させ、引き上げた。続いて、手袋本体の指先方向が下向きとなる状態で１５０秒間保持して第二コーティング層形成材料を流動させることにより粒子を凝集させ、粒子凝集領域を形成した。その後、１２０℃のオーブンで１０分間加熱して第二コーティング層形成材料を固化させた後、手型から手袋を外して、水中で洗浄し残留する乳化剤や界面活性剤を除去した。さらに、洗浄した手袋を再度手型に被せて１２０℃のオーブンで４０分間乾燥させて本発明の手袋を得た。得られた手袋は、掌中央部分の領域のＪＩＳ  Ｌ  １０９９  Ａ法による透湿度が２０００ｇ／ｍ２・２４ｈｒであり、十分な透湿性を有していた。また、得られた手袋は、優れた柔軟性及び耐摩耗性を有し、粒子の脱落も見られなかった。
【００９９】
（第ニコーティング層形成材料）
上記第二コーティング層形成工程で用いた第二コーティング層形成材料の配合割合を以下に示す。この第二コーティング層形成材料の固形分濃度（ＴＳＣ）及び粘度を下記表３に示す。
【０１００】
【表２】
0005951281.tif 000003
【０１０１】
［実施例２〜６］
第二コーティング層形成材料に使用する粒子の平均粒子径を下記表３に記載の数値に変更した以外は上記実施例１と同様にして実施例２〜６の手袋を得た。
【０１０２】
［実施例７〜１３、比較例１］
第二コーティング層形成材料に使用する粒子の配合量を下記表３に記載の数値に変更した以外は上記実施例１と同様にして実施例７〜１３、比較例１の手袋を得た。
【０１０３】
［実施例１４〜１８］
第二コーティング層形成材料の粘度を下記表３に記載の数値に変更した以外は上記実施例１と同様にして実施例１４〜１８の手袋を得た。
【０１０４】
【表３】
0005951281.tif 000004
【０１０５】
＜滑止効果試験＞
被験者１０人に上記実施例１〜２０の手袋を着用してもらい、直径８ｃｍ、高さ１５ｃｍの濡れたガラスコップを握ってもらった。その際の滑止効果について下記の評価基準に基づいて評価し、その平均を求めた。結果を下記表４に示す。
【０１０６】
（滑止効果の評価基準）
Ａ：滑止効果が非常に高く滑らない
Ｂ：滑止効果が高く滑り難い
Ｃ：滑止効果が若干高くやや滑り難い
Ｄ：どちらともいえない
Ｅ：滑止効果が低く滑る
【０１０７】
＜耐摩耗性試験＞
耐摩耗性試験は、欧州統一規格ＥＮ３８８：２００３の「Ｐｒｏｔｅｃｔｉｖｅ  ｇｌｏｖｅｓ  ａｇａｉｎｓｔ  ｍｅｃｈａｎｉｃａｌ  ｒｉｓｋｓの６．１  Ａｂｒａｓｉｏｎ  ｒｅｓｉｓｔａｎｃｅ」に従って、摩擦回数をカウントした。数値が大きくなる程破れるまでの摩擦回数が多いことを示しており、耐摩耗性が高いことを意味する。
【０１０８】
＜柔軟性試験＞
被験者１０人に上記実施例１〜２０の手袋を着用してもらい、指を屈伸してもらった。その際の手にかかる力について下記の評価基準に基づいて評価し、その平均を求めた。結果を下記表４に示す。
【０１０９】
（柔軟性の評価基準）
Ａ：柔軟性に非常に優れ、指の屈伸が極めて良好
Ｂ：柔軟性に優れ、指の屈伸が良好
Ｃ：柔軟性が有り、指の屈伸に支障はない
Ｄ：どちらともいえない
Ｅ：柔軟性が無く、指の屈伸が困難
【０１１０】
【表４】
0005951281.tif 000005
【産業上の利用可能性】
【０１１１】
以上のように、本発明の手袋及び本発明の製造方法により得られる手袋は、優れた滑止効果、透湿性及び耐摩耗性を発揮するため、特に作業用手袋として好適に用いることができる。
【符号の説明】
【０１１２】
１  手袋
２  手袋本体
３  第一コーティング層
４  第二コーティング層
５  粒子凝集領域
６  粒子凝集領域以外の領域
７  粒子
８  バインダー
９  気泡
【図１】
0005951281.tif 000006
【図２】
0005951281.tif 000007
【図３】
0005951281.tif 000008